ПЛИЭТИЛЕНОВЫЕ КОМПОЗИЦИИ

3
1. Бимодальная полиэтиленовая композиция, имеющая плотность 0,940 г/см или более, включающая высокомолекулярный полиэтиленовый компонент и низкомолекулярный полиэтиленовый компонент, в которой высокомолекулярный и низкомолекулярный полиэтиленовые компоненты образуются в одиночном реакторе, причем:
композиция относится к категории материала РЕ-100, такой, что в соответствии с ISO 1167 труба, формованная из композиции, которая подвергается испытанию на внутреннюю прочность, имеет экстраполираванное напряжение - 10 МПа или более, когда кривая внутренней прочности трубы экстраполируется до 50 или 100 лет в соответствии с ISO 9080:2003(E);
имеет прочность расплава 18 сН или более; и
BMM
HMM
соотношение средневесовой молекулярной массы высокомолекулярного компонента (Mw) к средневесовой молекулярной массе низкомолекулярного компонента (Mw) композиции составляет более 15:1 и менее 28:1.
2. Композиция по п.1, в которой прочность расплава составляет более 20 сН.
3. Композиция по п.1, в которой прочность расплава составляет более 22 сН.
-1
5
4. Композиция по п.1, в которой комплексная вязкость при частоте 0,01 с составляет более 3,5·10 Па·с.
-1
5
5. Композиция по п.1, в которой комплексная вязкость при частоте 0,01 ссоставляет более 1,5·10 Па·с.
6. Композиция по п.1, которая имеет общий ППД от 15 до 40.
7. Композиция по п.1, в которой высокомолекулярный компонент присутствует в количестве от 45 до 60 мас.%.
8. Композиция по п.1, в которой средняя молекулярная масса (Mw) низкомолекулярного полиэтиленового компонента составляет от 5000 до 35000.
9. Композиция по п.1, в которой средняя молекулярная масса (Mw) высокомолекулярного полиэтиленового компонента составляет от 400000 до 700000.
21
10. Композиция по п.1, которая имеет ИР (I) от 4 до 10 г/10 мин.
11. Композиция по п.1, в которой высокомолекулярный полиэтиленовый компонент имеет плотность 0,945 г/мл или менее.
12. Композиция по п.1, в которой низкомолекулярный полиэтиленовый компонент имеет плотность 0,940 г/мл или более.
13. Композиция по п.1, в которой высокомолекулярный полиэтиленовый компонент включает полиэтилен, который включает сомономер, представляющий собой бутен, гексен, октен, и их смеси, где сомономер присутствует в количестве более 1,0 мас.% относительно массы полиэтилена.
14. Композиция по п.1, в которой низкомолекулярный полиэтиленовый компонент включает полиэтилен, который включает сомономер, представляющий собой бутен, гексен, октен, и их смеси, где сомономер присутствует в количестве менее 3,0 мас.% относительно массы полиэтилена.
15. Композиция по п.1, в которой экстраполированное напряжение составляет 10,5 МПа или более, когда экстраполируется до 50 или 100 лет в соответствии с ISO 9080:2003(E).
16. Композиция по п.1, в которой высокомолекулярный и низкомолекулярный полиэтиленовые компоненты образуются в процессе газофазной полимеризации.
17. Композиция по п.1, которая получена в результате полимеризации, осуществляемой в присутствии бимодальной каталитической системы, которая включает катализатор на основе металлоцена.
18. Композиция по п.1, в которой высокомолекулярный и низкомолекулярный полиэтиленовые компоненты образуются в результате полимеризации, осуществляемой в присутствии бимодальной каталитической системы, которая включает бис(2-(триметилфениламидо)этил)аминцирконийдибензил.
19. Композиция по п.1, в которой высокомолекулярный и низкомолекулярный полиэтиленовые компоненты образуются в результате полимеризации, осуществляемой в присутствии бимодальной каталитической системы, которая включает бис(2-(пентаметилфениламидо)этил)аминцирконийдибензил.
20. Композиция по п.1, в которой высокомолекулярный и низкомолекулярный полиэтиленовые компоненты образуются в результате полимеризации, осуществляемой в присутствии бимодальной каталитической системы, которая включает (пентаметилциклопентадиенил)(н-пропилциклопентадиенил)цирконийдихлорид.
21. Композиция по п.1, в которой высокомолекулярный и низкомолекулярный полиэтиленовые компоненты образуются в результате полимеризации, осуществляемой в присутствии бимодальной каталитической системы, которая включает (тетраметилциклопентадиенил)(н-пропилциклопентадиенил)цирконийдихлорид или (тетраметилциклопентадиенил)(н-пропилциклопентадиенил)цирконийдиметил.
22. Композиция по п.1, в которой высокомолекулярный и низкомолекулярный полиэтиленовые компоненты образуются в результате полимеризации, осуществляемой в присутствии бимодальной каталитической системы, которая включает бис(2-(пентаметилфениламидо)этил)цирконийдибензил или бис(2-(пентаметилфениламидо)этил)цирконийдиметил.